(57)【特許請求の範囲】
【請求項１】
天然ゴム及び合成ゴムからなる群から選ばれた少なくとも１種のゴム成分１００質量部に対して、ダイポーラー窒素を含む部分、及び酸素又は硫黄を含む５員の窒素含有複素環を含む部分を有する化合物Ｄを０．１〜３０質量部と、同時に脂肪酸金属塩を０．５〜２０質量部含むゴム組成物であって、上記化合物Ｄが４−〔２−(４，５−ジヒドロオキサゾリル）〕−フェニル−Ｎ−メチル−ニトロン、４−〔２−(４，５−ジヒドロチアゾリル）〕−フェニル−Ｎ−メチル−ニトロン、４−〔２−(４，５−ジヒドロオキサゾリル）〕−フェニル−Ｎ−フェニル−ニトロン、４−〔２−(４，５−ジヒドロチアゾリル）〕−フェニル−Ｎ−フェニル−ニトロン、フェニル−Ｎ−４−〔２−(４，５−ジヒドロオキサゾリル）〕−フェニル−ニトロン、フェニル−Ｎ−４−〔２−(４，５−ジヒドロチアゾリル）〕−フェニル−ニトロン、４−トリル−Ｎ−４−〔２−(４，５−ジヒドロオキサゾリル）〕−フェニル−ニトロン、４−トリル−Ｎ−４−〔２−(４，５−ジヒドロチアゾリル）〕−フェニル−ニトロン、４−メトキシフェニル−Ｎ−４−〔２−(４，５−ジヒドロオキサゾリル）〕−フェニル−ニトロン、４−メトキシフェニル−Ｎ−４−〔２−(４，５−ジヒドロチアゾリル）〕−フェニル−ニトロン、４−〔２−(４，５−ジヒドロオキサゾリル）〕−フェニル−ニトリルオキシド、４−〔２−(４，５−ジヒドロチアゾリル）〕−フェニル−ニトリルオキシド、４−〔２−(４，５−ジヒドロオキサゾリル）〕−フェニル−Ｎ−メチル−ニトリルイミン、４−〔２−(４，５−ジヒドロチアゾリル）〕−フェニル−Ｎ−メチル−ニトリルイミン、４−〔２−(４，５−ジヒドロオキサゾリル）〕−フェニル−Ｎ−フェニル−ニトリルイミン、４−〔２−(４，５−ジヒドロチアゾリル）〕−フェニル−Ｎ−フェニル−ニトリルイミン、フェニル−Ｎ−４−〔２−(４，５−ジヒドロオキサゾリル）〕−フェニル−ニトリルイミン、フェニル−Ｎ−４−〔２−(４，５−ジヒドロチアゾリル）〕−フェニル−ニトリルイミンから選ばれる１以上であることを特徴とするゴム組成物。
【請求項２】
脂肪酸金属塩が、炭素数３〜３０の直鎖または分岐の飽和または不飽和の脂肪酸金属塩である請求項１に記載のゴム組成物。
【請求項３】
脂肪酸金属塩が、Ｚｎ、Ｎａ、Ｍｇ、Ｃａ、Ｃｏ、Ｎｉ、Ｂａ、Ｆｅ、Ａｌ、Ｃｕ及びＭｎから選ばれた少なくとも１種の金属塩である請求項２記載のゴム組成物。
【請求項４】
請求項１〜３のいずれか１つに記載のゴム組成物をタイヤ部材に使用した空気入りタイヤ。
【請求項５】
空気入りタイヤが、重荷重用空気入りタイヤである請求項４記載の空気入りタイヤ。
【請求項６】
重荷重用空気入りタイヤが、オフロードタイヤである請求項５記載の空気入りタイヤ。
【発明の詳細な説明】
【技術分野】
【０００１】
本発明は、ゴム組成物及びそれを使用した空気入りタイヤに関するものであり、詳しくは、トレッドでの発熱性を改善すると共に耐摩耗性を向上させて、要求の厳しい重荷重用空気入りタイヤ及びオフロードタイヤへの使用に好適なゴム組成物及びそれを使用した空気入りタイヤに関するものである。
【背景技術】
【０００２】
一般に、空気入りタイヤにあっては自動車の低燃費と安定性が求められる。特にトラック、バス等に用いられる重荷重用空気入りタイヤあってはより改善された低発熱化が求められる。更にオフロードタイヤにあっては、トレッドゴムの低ヒステリシスロス性（低転がり抵抗性）及び耐摩耗性が求められる。また一般に、低発熱性向上のためにはトレッドゴムの変形を抑え、高温域でのｔａｎδを下げることが好ましい。
特にオフロードのタイヤでは従来、耐摩耗性を向上させるために、トレッドゴム用組成物にＳＢＲ等の合成ゴム成分を使用し、カット性の向上や耐疲労性の向上を図ってきた。また、低ヒステリシスロス性及び低発熱性化を良くするため、変性スチレン−ブタジエン共重合体等の変性共役ジエン系重合体などを添加することも提案されている（例えば、特許文献１を参照）。しかし、変性共役ジエン系重合体の配合量が増えすぎると、耐摩耗性を十分に向上させることができず、また耐破壊特性が悪化する。
【０００３】
従来から、低発熱性向上させる充填剤としてシリカが知られている（例えば、特許文献２〜９）。しかし、ゴム中へのシリカの分散をよくするためには混練時間を長くする必要があるうえ、粘度が高くなり作業性が悪化する。さらに、長時間加硫における加硫戻りにより低発熱性や弾性率の低下がおこり、多量にシリカを配合することは困難であった。
従って、ＳＢＲ等の合成ゴム及びその変性ゴムを組み合わせて、ある程度の改善したうえで、更に作業性がよく、低発熱性に優れたゴム組成物が求められている。
【特許文献１】特開平９−３１６１３２号公報
【特許文献２】特開平３−２５２４３１号公報
【特許文献３】特開平６−２４８１１６号公報
【特許文献４】特開平７−７０３６９号公報
【特許文献５】特開平７−１８８４６６号公報
【特許文献６】特開平７−１９６８５０号公報
【特許文献７】特開平８−２２５６８４号公報
【特許文献８】特開平８−２４５８３８号公報
【特許文献９】特開平８−３３７６８７号公報
【発明の開示】
【発明が解決しようとする課題】
【０００４】
本発明は、上記課題に鑑み、タイヤ製造時の作業性、生産性を損なうことなく、重荷重用空気入りタイヤ及びオフロード用タイヤとして好適な耐摩耗性、及び低発熱性を両立させたゴム組成物及びそれを使用した空気入りタイヤを提供することにある。
【課題を解決するための手段】
【０００５】
本発明者等は、上記の課題を解決するため、天然ゴム及び／又は合成ゴムを含むゴム組成物中にゴム成分等の二重結合部位に反応性を示すようなダイポーラー窒素を含む部分、及びカーボンブラック、シリカフィラー等の充填物と反応性を示すような酸素又は硫黄を含む窒素含有複素環を含む部分を有してなる化合物と、脂肪酸金属塩とを組成物に配合するとカーボンブラック、シリカの分散性が高められ、ゴム組成物の低発熱性が更に向上すると共に、ゴム組成物の練り作業中のゲル化による粘度上昇を抑制して、作業性を悪化させることがないことを見出し、本発明に至ったものである。
即ち、本発明は、以下の手段或いは構成を特徴とするものである。
【０００６】
（１）天然ゴム及び合成ゴムからなる群から選ばれた少なくとも１種のゴム成分１００質量部に対して、ダイポーラー窒素を含む部分Ｑ、及び酸素又は硫黄を含む４〜６の窒素含有複素環を含む部分Ｂを有する化合物Ｄを０．１〜３０質量部と、同時に脂肪酸金属塩を０．５〜２０質量部含むゴム組成物であって、上記化合物Ｄはダイポーラー窒素部分Ｑが、Ａ１−Ｃ（Ａ２）＝Ｎ（Ａ３）→Ｏ、Ａ１−Ｃ≡Ｎ→Ｏ、及びＡ１−Ｃ≡Ｎ→Ｎ−Ａ４の少なくとも１以上から選択され、該Ａ１〜Ａ４は、それぞれ異なっていても良い水素、メチル基、フェニル基、メチルフェニル基、メトキシフェニル基のいずれか１つから選択される基又はメチレン、フェニレン、メチルフェニレン、メトキシフェニレンのいずれか１つから選択される連結鎖であり、少なくともＡ１〜Ａ４の１つ以上に上記Ｂが連結しており、窒素含有複素環を含む部分Ｂがオキゼチン系、チオゼチン系、オキサゾリン系、チアゾリン系、テトラヒドロオキサジン系及びテトラヒドロチオキサジン系のいずれか１つから選択される複素環である化合物であることを特徴とするゴム組成物。
【０００７】
（２）上記化合物ＤのＢ部分の窒素含有複素環がオキサゾリン又はチアゾリンである上記（１）記載のゴム組成物。
【０００８】
（３）上記化合物Ｄが、４−〔２−(４，５−ジヒドロオキサゾリル）〕−フェニル−Ｎ−メチル−ニトロン、４−〔２−(４，５−ジヒドロチアゾリル）〕−フェニル−Ｎ−メチル−ニトロン、４−〔２−(４，５−ジヒドロオキサゾリル）〕−フェニル−Ｎ−フェニル−ニトロン、４−〔２−(４，５−ジヒドロチアゾリル）〕−フェニル−Ｎ−フェニル−ニトロン、フェニル−Ｎ−４−〔２−(４，５−ジヒドロオキサゾリル）〕−フェニル−ニトロン、フェニル−Ｎ−４−〔２−(４，５−ジヒドロチアゾリル）〕−フェニル−ニトロン、４−トリル−Ｎ−４−〔２−(４，５−ジヒドロオキサゾリル）〕−フェニル−ニトロン、４−トリル−Ｎ−４−〔２−(４，５−ジヒドロチアゾリル）〕−フェニル−ニトロン、４−メトキシフェニル−Ｎ−４−〔２−(４，５−ジヒドロオキサゾリル）〕−フェニル−ニトロン、４−メトキシフェニル−Ｎ−４−〔２−(４，５−ジヒドロチアゾリル）〕−フェニル−ニトロン、４−〔２−(４，５−ジヒドロオキサゾリル）〕−フェニル−ニトリルオキシド、４−〔２−(４，５−ジヒドロチアゾリル）〕−フェニル−ニトリルオキシド、４−〔２−(４，５−ジヒドロオキサゾリル）〕−フェニル−Ｎ−メチル−ニトリルイミン、４−〔２−(４，５−ジヒドロチアゾリル）〕−フェニル−Ｎ−メチル−ニトリルイミン、４−〔２−(４，５−ジヒドロオキサゾリル）〕−フェニル−Ｎ−フェニル−ニトリルイミン、４−〔２−(４，５−ジヒドロチアゾリル）〕−フェニル−Ｎ−フェニル−ニトリルイミン、フェニル−Ｎ−４−〔２−(４，５−ジヒドロオキサゾリル）〕−フェニル−ニトリルイミン、フェニル−Ｎ−４−〔２−(４，５−ジヒドロチアゾリル）〕−フェニル−ニトリルイミンから選ばれる１以上である上記（２）記載のゴム組成物。
【０００９】
（４）上記脂肪酸金属塩が、炭素数３〜３０の直鎖または分岐の飽和または不飽和の脂肪酸金属塩である上記（１）〜（３）のいずれか１つに記載のゴム組成物。
（５）上記脂肪酸金属塩が、Ｚｎ、Ｎａ、Ｍｇ、Ｃａ、Ｃｏ、Ｎｉ、Ｂａ、Ｆｅ、Ａｌ、Ｃｕ及びＭｎから選ばれた少なくとも１種の金属塩である上記（４）記載のゴム組成物。
（６）上記（１）〜（５）のいずれか１つに記載のゴム組成物をタイヤ部材に使用した空気入りタイヤ。
（７）上記空気入りタイヤが、重荷重用空気入りタイヤである上記（６）記載の空気入りタイヤ。
（８）上記重荷重用空気入りタイヤが、オフロードタイヤである上記（７）記載の空気入りタイヤ。
【発明の効果】
【００１０】
上記手段によれば、耐摩耗性及び低発熱性を改善させ、タイヤを改良することができ、しかも粘度上昇により作業性が悪くなることがない。
また、上記の化合物Ｄを加えると、ゴム成分中の二重結合部分（Ｐ）と化合物のＱ部分が下記反応式（１）〜（３）の反応が生じる。
【００１１】
【化１】
0004708209.tif 000002
【００１２】
【化２】
0004708209.tif 000003
【００１３】
【化３】
0004708209.tif 000004
【００１４】
更に、カーボンブラック（ＣＢ）或いはシリカフィラーと化合物ＤのＢ部分が下記反応式（４）〜（１５）式の反応が生じる。
【００１５】
【化４】
0004708209.tif 000005
【００１６】
【化５】
0004708209.tif 000006
【００１７】
【化６】
0004708209.tif 000007
【００１８】
このような化合物Ｄの作用により、ゴム組成物においてカーボンブラックやシリカフィラーが十分に拡散される。その結果として、耐摩耗性に加えてトレッドゴムの低発熱性及び低ヒステリシスロス性を更に改善し、重荷重用空気入りタイヤ及びオフロードタイヤとしての使用性能を更に高める。
【発明を実施するための最良の形態】
【００１９】
以下に、本発明の実施の形態について詳しく説明する。
本発明のゴム組成物のゴム成分は、天然ゴム及びジエン系合成ゴムをから選ばれた少なくとも１種であり、ジエン系合成ゴムとしては、例えばポリイソプレン合成ゴム（ＩＲ），ポリブタジエンゴム（ＢＲ），スチレン−ブタジエンゴム（ＳＢＲ），アクリロニトリルブタジエンゴム（ＮＢＲ），クロロプレンゴム（ＣＲ），ブチルゴム（ＩＩＲ）などが挙げられる。このゴム成分の天然ゴムやジエン系合成ゴムは単独で用いてもよく、二種以上を組み合わせて用いてもよい。
【００２０】
また、上記ゴム組成物は、上記ゴム成分にカーボンブラックが配合される。その配合量は、ゴム成分１００質量部に対して３０〜７０質量部の範囲であり、好ましくは５０〜６０で質量部である。カーボンブラックの量が少なくなると耐摩耗性低下する傾向がある。また、カーボンブラックの量が多くなると加硫ゴム組成物の低発熱性が低下し、また粘度が上昇して作業性も悪くなる。
【００２１】
カーボンブラックは、通常ゴム業界で用いられるものから適宜選択することができ、例えば、ＳＡＦ、ＳＲＦ、ＧＰＦ、ＦＥＦ、ＨＡＦ、ＩＳＡＦ等を挙げることができる。なお、カーボンブラックは、吸油性を利用してその表面を活性させることが望ましい。
【００２２】
本発明のゴム組成物は、ゴム成分１００質量部に対して、ダイポーラー窒素を含む部分Ｑ、及び酸素又は硫黄を含む４〜６の窒素含有複素環を含む部分Ｂを有する化合物Ｄを０．１〜３０質量部を配合することを特徴とするものである。
【００２３】
上記の化合物Ｄは、ダイポーラー窒素部分を含む限り本発明の化合物である。特に好ましいダイポーラー窒素部分の具体的なものとしては、Ａ１−Ｃ（Ａ２）＝Ｎ（Ａ３）→Ｏ（ニトロン系）、Ａ１−Ｃ≡Ｎ→Ｏ（ニトリルオキサイド系）、及びＡ１−Ｃ≡Ｎ→Ｎ−Ａ４（ニトリルイミン系）の３つが挙げられる。これらのダイポーラー窒素部分Ｑは、ゴム成分等のポリマー中の二重結合部分と上述の反応式（１）〜（３）で示すように反応結合するものである。
【００２４】
上述のニトロン系、ニトリルオキサイド系、及びニトリルイミン系のダイポーラー窒素部分Ｑにおける各Ａ１〜Ａ４の基は、水素、又は炭素数が２０以下の基或いは連結鎖であることが望ましい。炭素数が２０を超えると、化合物自体の分子量が嵩み、ゴム成分との反応性が悪くなる。
上記化合物ＤはＢ部分を有していることから、Ａ１〜Ａ４はＢ部分を連結する連結鎖となり得る。但し、Ａ１〜Ａ３の場合、Ａ１のみの場合、又はＡ１及びＡ４の場合は、少なくとも１つ以上がＢ部分と連結しており、Ｂ部分が複数存在していても良い。尚、Ａ１〜Ａ４はそれぞれ異なるものであっても良く、同一のものであっても良い。
【００２５】
上記の化合物ＤのＡ１〜Ａ４の具体的な基又は連結鎖としては、水素、炭素数が１〜２０の範囲にあるアルキル基、及び炭素数が６〜２０の範囲にあるアリール基（但し、芳香族環にはニトロ基、シアノ基、クロロ基、ブロモ基、アシル基、カルボニルアルキル基、アルキル基、及びアルコキシル基を有してよい。）の何れか１つから選択される基、又はそれらの連結鎖である。上記アルキル基、アシル基、カルボニルアルキル基、及びアルコキシル基は、分岐鎖を有していても良く、またシクロ環があっても良い。またＡ１〜Ａ４はそれぞれ異なっても良い。
【００２６】
上記の化合物ＤのＢ部分は、オキゼチン系、チオゼチン系、オキサゾリン系、チアゾリン系、テトラヒドロオキサジン系及びテトラヒドロチオキサジン系等の酸素又は硫黄を有する窒素含有複素環からなる。特に、下記構造式（Ｉ）〜（ＩＩＩ）で表される４〜６員の窒素含有複素環からなる（式中のＸは、酸素：Ｏ又は硫黄：Ｓ）。中でも、構造式（ＩＩ）のオキサゾリン及びチアゾリンが望ましい。また、各構造式において、Ｒ１〜Ｒ７は、水素、又は炭素数が２０以下の基又は連結鎖である。また、Ａ１〜Ａ４の場合と同様に各構造式において、Ｒ１〜Ｒ３の場合、Ｒ１〜Ｒ５の場合、又はＲ１〜Ｒ７の場合には、少なくとも１以上がＱと連結しているＡ１〜Ａ４に相当する。
上述したようにＢ部分は、上記反応式（４）〜（１５）の結合反応が起こり、カーボンブラック及びシリカをゴム成分のポリマー中に均一に取り込むことができる。
【００２７】
【化７】
0004708209.tif 000008
【００２８】
上記化合物Ｄの具体的なものとしては、４−〔２−(４，５−ジヒドロオキサゾリル）〕−フェニル−Ｎ−メチル−ニトロン、４−〔２−(４，５−ジヒドロチアゾリル）〕−フェニル−Ｎ−メチル−ニトロン、４−〔２−(４，５−ジヒドロオキサゾリル）〕−フェニル−Ｎ−フェニル−ニトロン、４−〔２−(４，５−ジヒドロチアゾリル）〕−フェニル−Ｎ−フェニル−ニトロン、フェニル−Ｎ−４−〔２−(４，５−ジヒドロオキサゾリル）〕−フェニル−ニトロン、フェニル−Ｎ−４−〔２−(４，５−ジヒドロチアゾリル）〕−フェニル−ニトロン、４−トリル−Ｎ−４−〔２−(４，５−ジヒドロオキサゾリル）〕−フェニル−ニトロン、４−トリル−Ｎ−４−〔２−(４，５−ジヒドロチアゾリル）〕−フェニル−ニトロン、４−メトキシフェニル−Ｎ−４−〔２−(４，５−ジヒドロオキサゾリル）〕−フェニル−ニトロン、４−メトキシフェニル−Ｎ−４−〔２−(４，５−ジヒドロチアゾリル）〕−フェニル−ニトロン、４−〔２−(４，５−ジヒドロオキサゾリル）〕−フェニル−ニトリルオキシド、４−〔２−(４，５−ジヒドロチアゾリル）〕−フェニル−ニトリルオキシド、４−〔２−(４，５−ジヒドロオキサゾリル）〕−フェニル−Ｎ−メチル−ニトリルイミン、４−〔２−(４，５−ジヒドロチアゾリル）〕−フェニル−Ｎ−メチル−ニトリルイミン、４−〔２−(４，５−ジヒドロオキサゾリル）〕−フェニル−Ｎ−フェニル−ニトリルイミン、４−〔２−(４，５−ジヒドロチアゾリル）〕−フェニル−Ｎ−フェニル−ニトリルイミン、フェニル−Ｎ−４−〔２−(４，５−ジヒドロオキサゾリル）〕−フェニル−ニトリルイミン、フェニル−Ｎ−４−〔２−(４，５−ジヒドロチアゾリル）〕−フェニル−ニトリルイミン等を挙げることができる。
【００２９】
このような化合物において、例えば、４−〔２−(４，５−ジヒドロオキサゾリル）〕−フェニル−Ｎ−メチル−ニトロン（以下、４ＯＰＭＮという。）及び４−〔２−(４，５−ジヒドロオキサゾリル）〕−フェニル−Ｎ−フェニル−ニトロン（以下、４ＯＰＰＮという。）の構造式を具体的に挙げる。
【００３０】
【化８】
0004708209.tif 000009
【００３１】
上記の化合物Ｄの製造方法は、過度の実験をしなくても製造できるものである。例えば、４ＯＰＭＮ及び４ＯＰＰＮに関しては、後述する実施例においてその製造方法を示すことができる。
また、他の化合物Ｄについても、他の開始物質及び中間物質を適宜選択することにより代表的な製造方法で製造することができる。
【００３２】
上記の化合物Ｄは、ゴム成分１００質量部に対して、０．１〜３０質量部の範囲で含む。好ましくは０．１〜５質量部の範囲、より好ましくは０．５〜２．０質量部の範囲である。化合物Ｄの配合量が０．１未満では、低発熱化及び低ヒステリシスロス性の効果が十分でない。また、３０質量部を超えると、それに見合う効果が期待できず、コスト面からも好ましく、また、ゴム成分が天然ゴムの場合にはゲル化による粘度の大幅な上昇が起こり、作業性の面からも好ましくない。
【００３３】
次に、本発明のゴム組成物は、加工助剤として脂肪酸金属塩を含む。脂肪酸としては、炭素数３〜３０の飽和又は不飽和脂肪酸で、例えばラウリン酸、パルミチン酸、ステアリン酸、オレイン酸が挙げられる。これらの脂肪酸の塩を形成する金属としては、Ｚｎ、Ｎａ、Ｍｇ、Ｃａ、Ｃｏ、Ｎｉ、Ｂａ、Ｆｅ、Ａｌ、Ｃｕ及びＭｎから選ばれた少なくとも１種が好ましい。特に、Ｚｎが好ましい。
脂肪酸金属塩は単独でも、二種以上組み合わせて用いてもよい。
【００３４】
上記脂肪酸金属塩は、ゴム成分１００質量部に対して、０．５〜２０質量部の範囲で添加する。好ましくは０．５〜１０質量部の範囲である。脂肪酸金属塩は、カーボンブラックの分散に大きな効果があり、この分散性改良効果によって粘度低減、粘度上昇抑制が可能となる。
【００３５】
上記の化合物Ｄ及脂肪酸金属塩を含むゴム組成物は、天然ゴム分子の分子量を低下させずに天然ゴムのポリマーゲル量を低減することができ、かつゴム分子間でのすべりを増加させることにより成形作業性を向上させると共に、未加硫又は加硫ゴム組成物の物性低下が抑制される。また、ゴム成分が天然ゴムを含まない場合には、ゴム分子間でのすべりを増加させることで成形作業性を向上させ、この場合もゴムの分子量の低下は伴わないため、未加硫又は加硫ゴム組成物の物性低下が起きない。いずれにしても、本発明においては、ゴム物性に悪影響を伴うことなく、優れたゴム加工性を得ることができる。
【００３６】
本発明のゴム組成物は、上記のゴム成分、カーボンブラック、化合物Ｄ及び脂肪酸金属塩の他に、ゴム工業で通常使用されている種々の成分を含むことができる。例えば、充填剤（例えば、シリカ等の補強性充填剤；並びに炭酸カルシウム及び炭酸カルシウムなどの無機充填剤）；加硫促進剤；老化防止剤；酸化亜鉛；ステアリン酸；軟化剤；及びオゾン劣化防止剤等の添加剤を挙げることができる。なお、加硫促進剤としては、ＭＢＴＳ（ジベンゾチアジルジスルフィド）およびＣＺ（Ｎ−シクロヘキシル−２−ベンゾチアジルスルフェンアミド）等のチアゾール系加硫促進剤；ＴＴ（テトラメチルチウラムスルフィド）等のチウラム系加硫促進剤；並びにＤＰＧ（ジフェニルグアニジン）等のグアニジン系の加硫促進剤等を挙げることができる。
【００３７】
本発明のゴム組成物の調整法は、特に限定されず、ゴム成分に通常の混練機、例えばバンバリーミキサー、ロール、インテンシブミキサー等を用いて、混練りすることによって得ることができる。
【００３８】
上記のゴム組成物は、空気入りタイヤのトレッドゴムやトレッドベースゴムに好適に用いられる。空気入りタイヤは、上記のゴム組成物を用いて通常の方法によって製造される。すなわち、必要に応じて、上記のように各種薬品を含有させたゴム組成物が未加硫の段階で、例えばトレッド用部材に押出し加工され、タイヤ成形機上で通常の方法により貼り付け成形され、生タイヤが成形される。この生タイヤを加硫機中で加熱加圧して、タイヤが得られる。ゴム組成物の作業性がよいので、生産性に優れている。
【００３９】
タイヤはトレッド部分が耐摩耗性及び低発熱性の寄与が大きいため、本発明の空気入りタイヤは、重荷重用空気入りタイヤ及び長時間の悪路走行耐久性が要求されるオフロード用空気入りタイヤとして好適に使用できる。このような空気入りタイヤは、充填される気体に、空気、又は窒素などの不活性なガスを用いることができる。
【実施例】
【００４０】
以下に、本発明の実施例を説明するが、本発明は、これ等の実施例に何ら限定されるものではない。
（実施例１〜７及び比較例１〜５）
各実施例及び比較例のゴム組成物を下記表１に示し、下記表１の配合表に従ってバンバリーミキサーを使用して架橋前のゴム組成物を調製した。３７００Ｒ５７のタイヤを作製し、トレッド部材に適用した。
【００４１】
【表１】
0004708209.tif 000010
【００４２】
表１中の配合量は質量部であり、各注釈において、
＊１）＃１５００；乳化重合ＳＢＲ
＊２）４ＯＰＰＮ；（４−〔２−(４，５−ジヒドロオキサゾリル）〕−フェニル−Ｎ−フェニルニトロン）
＊３）４ＯＰＭＮ；（４−〔２−(４，５−ジヒドロオキサゾリル）〕−フェニル−Ｎ−メチルニトロン）
＊４）脂肪酸金属塩；アクチプラストＰＰ（ラインケミ社製）
＊５）老化防止剤６ＰＰＤ；Ｎ−（１，３−ジメチルブチル）−Ｎ’−フェニル−ｐ−フェニレンジアミン
＊６）加硫促進剤ＤＰＧ；１，３−ジフェニルグアニジン
＊７）加硫促進剤ＣＺ；Ｎ−シクロヘキシル−２−ベンゾチアジルスルフェンアミド
＊８）加硫促進剤ＭＢＴＳ；ジベンゾチアジルジスルフィド
【００４３】
＊５）４ＯＰＰＮ及び＊６）４ＯＰＭＮは、以下の如く製造した。
＜４ＯＰＰＮの製造＞
クロロホルム３００ｍｌに１５.０ｇの４−ホルミル−ベンゾイルクロライド（１当量）を攪拌混合した溶液に、クロロホルム２００ｍｌに１０．９ｇの２−アミノエタノール（２当量）を加えた溶液を−１０℃下で滴下して加えた。この溶液を２５℃に２時間おいた後、白色沈殿物が濾過により除かれた。濾液はロータリーエバポレータにより乾燥させ、１７．４ｇの黄色液である４−ホルミル−Ｎ−（２−ヒドロキシエチル）−ベンザミドを得た。
濃硫酸５０ｍｌに４−ホルミル−Ｎ−（２−ヒドロキシエチル）−ベンザミド１７．４ｇを攪拌しながら滴下し、混合物を１００℃で１時間加熱した。この溶液に２０％水酸化ナトリウム及びクロロホルムの各５００ｍｌを攪拌混合しながら滴下し、温度を１５℃以下に維持した。生成層が分離され乾燥されて、６．３ｇの４−〔２−(４，５−ジヒドロオキサゾリル）〕−ベンズアルデヒドを得た。
４−〔２−(４，５−ジヒドロオキサゾリル）〕−ベンズアルデヒド６．３ｇ（１当量）とＮ−フェニル−ヒドロキシアミン３．９ｇ（１当量）との混合物を１００ｍｌのエタノール中で３０分間還流して、５０ｍｌ量に濃縮した。水５０ｍｌの同量を添加して、混合物を冷蔵庫に５℃にて一昼夜冷却した。濾過分離及び乾燥により白色結晶が得られ、６．７ｇの４−〔２−(４，５−ジヒドロオキサゾリル）〕−フェニル−Ｎ−フェニルニトロンを生成した。
【００４４】
＜４ＯＰＭＮの製造＞
クロロホルム３００ｍｌに４−ホルミル−ベンゾイルクロライド１５．０ｇ（８９ｍｍｏｌ）を攪拌混合した溶液に、クロロホルム２００ｍｌに２−アミノエタノール１０．９ｇ（１７８ｍｍｏｌ）を加えた溶液を−１０℃下で滴下して加えた。この溶液を２５℃に２時間おいた後、白色沈殿物が濾過により除かれた。濾液はロータリーエバポレータにより乾燥させ、１７ｇ（８８ｍｍｏｌ）の黄色液である４−ホルミル−Ｎ−（２−ヒドロキシエチル）−ベンズアミドを得た。
濃硫酸５０ｍｌに４−ホルミル−Ｎ−（２−ヒドロキシエチル）−ベンザミド１７ｇ（８８ｍｍｏｌ）を攪拌しながら滴下し、混合物を１００℃で１時間加熱した。この溶液に２０％水酸化ナトリウム液及びクロロホルムのそれぞれ５００ｍｌを混合し攪拌しながら滴下し、温度を１５℃以下に維持した。生成層が分離され乾燥されて、６．３ｇ（３６ｍｍｏｌ）の４−〔２−(４，５−ジヒドロオキサゾリル）〕ベンズアルデヒド（収率４１％）を得た。
４−〔２−(４，５−ジヒドロオキサゾリル）〕−ベンズアルデヒド６．３ｇ（１当量）とＮ−メチル−ヒドロキシアミン１．７ｇ（３６ｍｍｏｌ）との混合物を１００ｍｌのエタノール中で３０分間還流して、５０ｍｌ量に濃縮した。水５０ｍｌの同量を添加して、混合物を冷蔵庫に５℃にて一昼夜冷却した。濾過分離及び乾燥により白色結晶が得られ、５．１ｇの４−〔２−(４，５−ジヒドロオキサゾリル）〕−フェニル−Ｎ−メチルニトロン（収率６９％）を生成した。
【００４５】
次ぎに、各実施例及び各比較例についてのゴム組成物の作業性及びタイヤの性能試験を行った。その結果を表１に示した。作業性はムーニー粘度の測定、性能試験は発熱性の評価を以下のように行った。
＜ムーニー粘度の測定＞
ＳＨＩＭＡＺＵ社製ＭＯＯＮＹＶＩＳＣＯＭＥＴＥＲ  ＳＭＶ２０１を用いて、ゴム組成物試料を１３０℃で１分間加熱した後、ローターをスタートとさせ、４分後の値をＭＬ1+4として測定した。比較例１を対照値（コントロール）１００として、各例を指数で表示した。指数の値が大きい程、粘度が低く、作業性がよいことを示す。
指数＝（測定粘度／コントロールの粘度）×１００
＜低発熱性の評価＞
１０ｋｍ／ｈの速度・ステップロード条件のドラムシステムを実施し、トレッドの一定の深さの位置の温度を測定し、比較例１を対照値（コントロール）１００として、各例を指数で表示した。指数の値が大きい程、低発熱性に優れていることを示す。
【００４６】
表１から化合物Ｄだけを使用した場合、低発熱性は良くなるが、作業性は悪くなるのに対して、実施例１〜２と比較例２及び実施例３〜４と比較例３の結果を比較した場合、化合物Ｄと脂肪酸金属塩の両化合物を使用すると、作業性は化合物の添加がない場合とほぼ同等である一方、低発熱性は著しく上がることが分かる。また、実施例５と比較例４及び実施例６〜７と比較例５とを比べても同様なことがいえる。
【産業上の利用可能性】
【００４７】
本発明のゴム組成物及びそれを使用した空気入りタイヤは、低発熱性及び耐摩耗性が優れているので、重荷重用タイヤやオフロードタイヤに好適に使用でき、産業上の利用価値が高い。